(57)【要約】【課題】高温環境下における充電特性を大幅に向上させることができ、かつ電解液の注液性が低下しないニッケル−カドミウム蓄電池を提供する。【解決手段】本発明のニッケル−カドミウム蓄電池は、正極活物質として水酸化ニッケルを含む正極と、カドミウムを含む非焼結式負極と、電解液とを有し、前記正極はＹ元素が添加されており、前記電解液はＷ元素及びＮａ元素を含有することを特徴とし、さらに、Ｗ元素の添加量としては、正極活物質に対して、０．４質量＆％以上、２．８質量％以下が好ましい。【選択図】なし【特許請求の範囲】
【請求項１】
正極活物質として水酸化ニッケルを含む正極と、
カドミウムを含む非焼結式負極と、
電解液と、
を有するニッケル−カドミウム蓄電池において、
前記正極はＹ元素が添加されており、
前記電解液はＷ元素及びＮａ元素を含有する、
ことを特徴するニッケル−カドミウム蓄電池。
【請求項２】
前記Ｗ元素は、前記正極活物質に対して、０．４質量％以上、２．８質量％以下であることを特徴とする請求項１に記載のニッケル−カドミウム蓄電池。
【発明の詳細な説明】
【技術分野】
【０００１】
本発明は、ニッケル−カドミウム蓄電池に関するものである。
【背景技術】
【０００２】
近年、二次電池（蓄電池）の用途が拡大して、パーソナルコンピュータ、携帯電話、電気自動車、ハイブリッド車、電動自転車、電動工具など広範囲にわたって蓄電池が用いられるようになった。このうち、特に、電気自動車、ハイブリッド車、電動自転車、電動工具などの高出力が求められる機器の電源としては、ニッケル−水素蓄電池やニッケル−カドミウム蓄電池などのアルカリ蓄電池が用いられている。
【０００３】
上記アルカリ蓄電池の中でニッケル−カドミウム蓄電池は、充電時における環境が常温である場合、正極の水酸化ニッケルの充電反応時の過電圧は、アルカリ電解液からの酸素発生反応に要する過電圧よりも小さく、電位差は大きい。
【０００４】
このため、最初に水酸化ニッケルの充電反応が進み、この充電反応がほぼ終了してから、次にアルカリ電解液からの酸素発生反応に移行する。
したがって、常温環境下においては、正極の充電を確実かつ十分に進行させることが可能となる。
【０００５】
しかしながら、高温環境下での充電の場合、アルカリ電解液からの酸素発生反応の過電圧が低下するため、水酸化ニッケルの充電反応時の過電圧との差が縮まる。
そのため、充電の比較的初期の段階から充電反応と酸素発生反応との競争関係が発生し、水酸化ニッケルの充電反応が十分に進行せず、正極の充電が十分にできないという事態が生じる。
【０００６】
すなわち、高温環境下においては、充電効率が低下し、それによって電池の放電容量が低下するという問題を生じる。
【０００７】
このような問題を解決する手段として、特許文献１では、活物質である水酸化ニッケルの合成時にコバルト成分を共沈させ、正極の平衡電位を低下させる方法が開示されている。
【０００８】
また、特許文献２では、カドミウムなどを共沈させた水酸化ニッケルを用いることにより正極の酸素発生反応に要する過電圧を高めるという方法が開示されている。          
【０００９】
また、特許文献３では、ニッケル−水素電池において、電解液にＷ元素を添加することにより高温特性を向上させる方法が開示されている。
【先行技術文献】
【特許文献】
【００１０】
【特許文献１】特開昭５０−１３２４４１号公報
【特許文献２】特開昭６２−１０８４５８号公報
【特許文献３】特開平８−８８０２０号公報
【発明の概要】
【発明が解決しようとする課題】
【００１１】
しかしながら、上記いずれの方法であっても高温環境下における充電特性は満足すべき
水準にはない。
【００１２】
本発明は上記課題を解決し、高温環境下における充電特性を大幅に向上させることができ、かつ電解液の注液性が低下しないニッケル−カドミウム蓄電池を提供する。
【課題を解決するための手段】
【００１３】
上記課題を解決するために、本発明のニッケル−カドミウム蓄電池は、正極活物質として水酸化ニッケルを含む正極とカドミウムを含む非焼結式負極と電解液とを有し、前記正極はＹ元素が添加されており、前記電解液はＷ元素及びＮａ元素を含有することを特徴とする。
【００１４】
かかる構成において、本発明は、水酸化ニッケルを含む正極にＹ元素が添加されているため、水酸化ニッケルの結晶の層間にＹ元素が入り込み、結晶の層間が大きく広がった構造となる。
【００１５】
また、電解液にＮａ元素が含有されていることにより、イオン半径の小さいＮａイオンは、正極活物質の二次凝集体の表面の水酸化ニッケル結晶の層間に入り込み易く、Ｙ元素と同時にＮａ元素が存在することで両者の相乗効果により、電解液に含有されているＷ元素は、容易に水酸化ニッケル結晶の深部にまで移動することができる。
【００１６】
即ち、Ｗ元素が、容易に結晶深部にまで浸透できるということは、Ｗ元素による効果をより速く、より確実に発揮することが可能となる。
【発明の効果】
【００１７】
本発明は、高温環境下における充電特性を大幅に向上させることができ、かつ電解液の注液性が低下しないニッケル−カドミウム蓄電池を提供することができる。
【発明を実施するための形態】
【００１８】
本発明のニッケル−カドミウム蓄電池の一実施の形態を以下に詳細に説明するが、本発明は以下の実施の形態に何ら限定されるものではなく、その要旨を変更しない範囲において適宜変更して実施することが可能である。
【実施例】
【００１９】
（実験例１）
１．正極の作製
還元性雰囲気中で焼結して得られた多孔度約８０％のニッケル焼結基板を、比重１．７５の硝酸ニッケル及び硝酸コバルトの混合水溶液（ニッケルとコバルトの原子比は１０：１）に浸漬し、次に、水酸化ナトリウム水溶液に浸漬した。
【００２０】
このように硝酸ニッケル及び硝酸コバルトとの混合水溶液と水酸化ナトリウム水溶液への浸漬を交互に繰り返し、所定の活物質を基板内に充填して、焼結式極板を得た。
【００２１】
次に、２Ｎの硝酸イットリウム水溶液に、硝酸ニッケルを、硝酸塩の重量比が１：１となるように混合して調製した水溶液に、上記焼結式極板を浸漬した後、水酸化ナトリウム水溶液中に浸漬し、各種水酸化物層を形成させ、水洗後１２０℃にて３０分間乾燥し、Ｙ元素を含むニッケル正極を得た。
【００２２】
２．負極の作製
予備充電活物質のカドミウム２０質量部と、有機高分子糊剤を１質量部と、ナイロン繊維を１質量部と、水を３０質量部と、活物質として酸化カドミウムを８０質量部とを、混
練して負極活物質ペーストを作製した。
【００２３】
次いで、得られた負極活物質ペーストを導電性基板の両面に塗布した後、乾燥させて活物質層を形成し、所定の寸法に切断して、非焼結式カドミウム負極を作製した。
【００２４】
３．セパレータの作製
ナイロン製不織布を所定の寸法になるように切断してセパレータを作製した。
【００２５】
４．アルカリ電解液の作製
アルカリ電解液の電解質として比重１．３０のＮａＯＨを用い、このアルカリ電解液に対して、Ｗ元素の量が正極活物質に対して０．４質量％となるようにＮａ２ＷＯ４を添加してアルカリ電解液を作製した。
【００２６】
５．密閉型ニッケル−カドミウム蓄電池の作製
上述のようにして作製された正極と負極との間にセパレータを介在させて重ね合わせ、渦巻状に巻回して、渦巻電極体を作製した。この渦巻電極体を、鉄にニッケルメッキを施した有底円筒形の金属製外装缶内に挿入した後、負極と金属外装缶底部とを、負極リードで溶接し、電気的に接続した。
【００２７】
この後、渦巻電極体の上端部に絶縁リングを挿入し、外装缶上部の外周面に溝入れ加工を施し、環状溝部を形成した。
次に、正極キャップと蓋体からなる封口体を準備し、正極と蓋体底部とを正極リードで溶接し、電気的に接続した。
【００２８】
さらに、金属製外装缶内に上記電解液を注液し、封口体を絶縁ガスケットを介して外装缶の環状溝部に載置するとともに、外装缶の開口端部を封口体側にカシメて封口し、ニッケル−カドミウム蓄電池を作製した。このニッケル−カドミウム蓄電池をＡ１とする。
【００２９】
（実験例２）
アルカリ電解液の電解質として比重１．３０のＮａＯＨを用い、このアルカリ電解液に対して、Ｗ元素の量が正極活物質に対して０．８質量％となるようにＮａ２ＷＯ４を添加してアルカリ電解液を作製する以外は、実験例１と同様にしてニッケル−カドミウム蓄電池を作製した。このニッケル−カドミウム蓄電池をＡ２とする。
【００３０】
（実験例３）
アルカリ電解液の電解質として比重１．３０のＮａＯＨを用い、このアルカリ電解液に対して、Ｗ元素の量が正極活物質に対して２．５質量％となるようにＮａ２ＷＯ４を添加してアルカリ電解液を作製する以外は、実験例１と同様にしてニッケル−カドミウム蓄電池を作製した。このニッケル−カドミウム蓄電池をＡ３とする。
【００３１】
（実験例４）
アルカリ電解液の電解質として比重１．３０のＮａＯＨを用い、このアルカリ電解液に対して、Ｗ元素の量が正極活物質に対して２．８質量％となるようにＮａ２ＷＯ４を添加してアルカリ電解液を作製する以外は、実験例１と同様にしてニッケル−カドミウム蓄電池を作製した。このニッケル−カドミウム蓄電池をＡ４とする。
【００３２】
（実験例５）
還元性雰囲気中で焼結して得られた多孔度約８０％のニッケル焼結基板を、比重１．７５の硝酸ニッケル及び硝酸コバルトの混合水溶液（ニッケルとコバルトの原子比は１０：１）に浸漬し、次に、水酸化ナトリウム水溶液に浸漬し、このように硝酸ニッケル及び硝
酸コバルトとの混合水溶液と水酸化ナトリウム水溶液への浸漬を交互に繰り返し、所定の活物質を基板内に充填して、焼結式極板を得ること、及び、アルカリ電解液の電解質として比重１．３０のＮａＯＨを用いる以外は、実験例１と同様にしてニッケル−カドミウム蓄電池を作製した。このニッケル−カドミウム蓄電池をＡ５とする。なお、電池Ａ５の正極にはＹ元素は含まれていない。
【００３３】
（実験例６）
アルカリ電解液の電解質として比重１．３０のＮａＯＨを用いる以外は、実験例１と同様にしてニッケル−カドミウム蓄電池を作製した。このニッケル−カドミウム蓄電池をＡ６とする。
【００３４】
（実験例７）
アルカリ電解液の電解質として比重１．３０のＮａＯＨを用い、このアルカリ電解液に対して、Ｗ元素の量が正極活物質に対して０．８質量％となるようにＮａ２ＷＯ４を添加してアルカリ電解液を作製する以外は、実験例５と同様にしてニッケル−カドミウム蓄電池を作製した。このニッケル−カドミウム蓄電池をＡ７とする。
【００３５】
（実験例８）
アルカリ電解液の電解質として比重１．３０のＫＯＨを用いる以外は、実験例５と同様にしてニッケル−カドミウム蓄電池を作製した。このニッケル−カドミウム蓄電池をＡ８とする。
【００３６】
（実験例９）
アルカリ電解液の電解質として比重１．３０のＫＯＨを用い、このアルカリ電解液に対して、Ｗ元素の量が正極活物質に対して０．８質量％となるようにＷＯ３を添加してアルカリ電解液を作製する以外は、実験例１と同様にしてニッケル−カドミウム蓄電池を作製した。このニッケル−カドミウム蓄電池をＡ９とする。
【００３７】
６．電池の評価
＜高温充電特性の測定＞
上記各ニッケル−カドミウム蓄電池Ａ１〜Ａ９をそれぞれ４セル用いて、高温充電特性を測定した。
【００３８】
高温充電特性の条件は、まず、各測定電池を７０℃の雰囲気下に２４時間保持することにより電池内の温度を７０℃とした。その後、この電池を７０℃の雰囲気下で０．１Ｉｔ（１６０ｍＡ）の充電電流で１６時間充電した。
次に、充電状態の電池を２５℃の雰囲気下で３時間休止した後、２５℃の雰囲気下で１Ｉｔ（１６００ｍＡ）の放電電流で電池電圧が１．０Ｖになるまで放電させ、放電容量を求めた。
【００３９】
なお、各電池の放電容量は、４セルの平均値であり、かつ、電池Ａ５の放電容量を１００とした場合の比率で示した。
各電池の高温充電特性の結果を表１に示す。
【００４０】
【表１】
2014186880.tif 000002
【００４１】
表１の結果から、正極にＹ元素を含まず、電解液にＮａ元素を含むがＷ元素を含まない電池Ａ５の高温充電特性を１００とすると、正極にＹ元素を含み、電解液にＮａ元素を含むがＷ元素を含まない電池Ａ６の高温充電特性は１１０であり、微小な向上である。このことから、電解液にＷ元素を含まない場合、正極がＹ元素を含むだけでは、高温充電特性に十分な効果が得られないことが判る。
【００４２】
また、正極にＹ元素を含まず、電解液にＮａ元素及びＷ元素を含む（０．８質量％）電池Ａ７の高温充電特性は１０２である。電池Ａ５と電池Ａ７の結果から、正極にＹ元素を含まない場合、電解液にＷ元素を添加しただけでは、高温充電特性に十分な効果が得られないことが判る。
【００４３】
さらに、正極にＹ元素を含まず、電解液にＮａ元素もＷ元素も含まない電池Ａ８の高温充電特性は１０２である。これに対して、正極Ｙ元素を含み、電解液にＮａ元素を含まず、Ｗ元素を含む電池Ａ９の高温充電特性は８６と低下している。このことから、電解液にＮａ元素を含まない場合、正極にＹ元素を含み、電解液にＷ元素を含んでも、高温充電特性は低下することが判る。
【００４４】
これに対して、正極にＹ元素を含み、電解液にＮａ元素及びＷ元素を含む電池Ａ１〜電池Ａ４の高温充電特性は、１１７〜１２５であり、大幅に向上することが判る。
【００４５】
この理由は、酸に溶解し得るＹ元素を、硝酸イットリウムと硝酸ニッケルの混合水溶液として焼結基板の空孔に充填、水和することで、水酸化ニッケルの結晶中に予めＹ元素を入り込ませ層間を広げた結晶が生成できていることによる。
【００４６】
そして、アルカリに溶解し得るＷ元素をＮａＯＨに溶解する形で正極活物質に接触させることで、正極活物質の二次凝集体の表面と上記理由により広がった結晶の層間内部を、Ｗ元素が移動するため、結晶深部まで浸透することができる。
【００４７】
この両者の相乗効果により、正極活物質である水酸化ニッケルを高温充電時の充電受け入れ性に対して良好な状態と成し得ることができると、推測される。
【００４８】
さらに、ニッケル−カドミウム蓄電池の場合、電解液にＮａ元素が存在すると、負極活物質はγ型の水酸化カドミウムを形成する。また、電解液にＫ元素が存在すると、負極活物質はβ型の水酸化カドミウムを形成することが知られている。
そして、γ型の水酸化カドミウムとβ型の水酸化カドミウムの結晶形態は、電解液中のさらなる含有元素との相性により相乗効果の発生が見られることがある。
即ち、電解液にＷ元素を含有するニッケル−カドミウム蓄電池においては、さらに電解液にＮａ元素を含有する場合、高温充電特性が顕著に向上することが、電池Ａ２と電池Ａ９の結果からも判る。
【００４９】
なお、電解液のＷ元素の添加量としては、正極活物質に対して、０．４質量％以上２．８質量％以下が好ましい。
【００５０】
＜電解液の注液性の測定＞
実験例４において、アルカリ電解液注液前の組み立て仕掛品を作製した。これを電池Ａ１０とする。この状態から、実験例４で使用したアルカリ電解液を注液してから電解液が渦巻電極体内に完全に浸透する（目視）までの時間を測定した。
【００５１】
また、負極として一般に用いられる焼結式カドミウム負極を用いる以外は、実験例４と同様にして、アルカリ電解液注液前の組み立て仕掛品を作製した。これを電池Ａ１１とする。同様に、この状態から、実験例４で使用したアルカリ電解液を注液してから電解液が渦巻電極体内に完全に浸透する（目視）までの時間を測定した。
以上の結果を表２に示す。
【００５２】
【表２】
2014186880.tif 000003
【００５３】
電解液へのＷ元素の添加量を増加させると、電解液の粘度が上昇し、電解液の注液性が低下する。電池Ａ１１のように負極に焼結式カドミウム負極を用いた場合、渦巻電極体上部端面に液だまりが生じ、電解液が完全に渦巻電極体内部に浸透するまでに２５秒もの時間を要した。
【００５４】
一方、非焼結指揮カドミウム負極を用いた電池Ａ１０は、０．５秒で電解液は完全に渦巻電極体内に浸透した。
【００５５】
以上の結果から、一般に電池組立を自動ラインで生産する場合、１〜２秒以下での電解液浸透性が必要であることから、焼結式カドミウム負極を用いた場合、自動による生産には不適であり、非焼結式カドミウム負極を用いた電池のほうが適切であることが判る。
【産業上の利用可能性】
【００５６】
本発明ニッケル−カドミウム蓄電池は、高温環境下における充電特性が良好で、かつ電
解液の注液性が低下しないため自動ラインによる量産性に適しており、産業上の利用可能性は大きい。